(57)【要約】【課題】減圧乾燥時における塗膜欠陥を防止し、膜厚均一性に優れた塗膜を得ることができ、カラーフィルターやタッチパネルに用いられる硬化膜を得るのに好適な黒色感光性樹脂組成物を提供する。【解決手段】(Ａ)所定のアルカリ可溶性樹脂、(Ｂ)少なくとも１個のエチレン性不飽和結合を有する光重合性モノマー、（Ｃ）光重合開始剤、（Ｄ）黒色顔料、及び（Ｅ）溶剤、を含有する黒色感光性組成物であり、（Ｅ）溶剤が、大気圧下における沸点が２００℃〜２６０℃、２５℃における溶剤粘度が２．０〜３．２ｍＰａ・ｓ、及び表面張力が２３〜３２ｄｙｎ／ｃｍである高沸点溶剤を含有し、この高沸点溶剤の含有量が全溶剤量の１〜１０質量％である黒色感光性樹脂組成物である。【選択図】なし【特許請求の範囲】
【請求項１】
(Ａ)ビスフェノール類から誘導される２個のグルシジルエーテル基を有するエポキシ化合物と不飽和基含有モノカルボン酸との反応物に対して、（a)ジカルボン酸若しくはトリカルボン酸又はその酸無水物、及び（b)テトラカルボン酸又はその酸二無水物を反応させて得られたアルカリ可溶性樹脂、(Ｂ)少なくとも１個のエチレン性不飽和結合を有する光重合性モノマー、（Ｃ）光重合開始剤、（Ｄ）黒色顔料、及び（Ｅ）溶剤、を含有する黒色感光性組成物であり、（Ｅ）溶剤が、大気圧下における沸点が２００℃〜２６０℃、２５℃における溶剤粘度が２．０〜３．２ｍＰａ・ｓ、及び表面張力が２３〜３２ｄｙｎ／ｃｍである高沸点溶剤を含有し、この高沸点溶剤の含有量が全溶剤量の１〜１０質量％であることを特徴とする黒色感光性樹脂組成物。
【請求項２】
請求項１に記載の黒色感光性樹脂組成物をフォトリソグラフィー法によりパターニングした後、引き続き熱硬化させることにより得られる硬化膜。
【請求項３】
請求項２に記載の硬化膜を有するカラーフィルター。
【請求項４】
請求項２に記載の硬化膜を有するタッチパネル。
【発明の詳細な説明】
【技術分野】
【０００１】
本発明は、黒色感光性樹脂組成物及びその硬化膜、さらには当該硬化膜を有する表示装置用のカラーフィルターやタッチパネルに関するものである。
【背景技術】
【０００２】
液晶表示装置のカラーフィルターは、通常、各画素を区切るための黒色膜を形成したガラス、プラスチックシートなどの透明基板表面に、赤、緑、青の画素を順次、ストライプ状あるいはモザイク状等の色パターンで形成する方法で製造されている。この黒色膜は画素間の光漏れによるコントラスト及び色純度の低下を防止する役割を果たしており、カーボンブラック、酸窒化チタンやチタンブラック等の遮光材を含有し、アルカリ現像が可能な黒色感光性樹脂組成物を使用することが主となっている。
【０００３】
一般的に、カラーフィルターはガラス及びプラスチックスシートなどの透明基板上に黒色感光性樹脂組成物をスピンコーター或いはスリットコーターを用い塗布し、真空乾燥装置（ＶＣＤ）を用い減圧乾燥、更にホットプレートを用いた熱乾燥を実施した後、露光、現像を経てブラックマトリックスが形成される。続いて、赤、緑、青の各色の着色感光性樹脂組成物を順に上記プロセスを用い、各色の所定画素に形成してカラーフィルターを製造する。
【０００４】
現在では、基板上に黒色感光性組成物を塗布し、ＶＣＤを用いて減圧乾燥させる工程が一般的となっているが、減圧乾燥の際に黒色感光性樹脂組成物に含有している溶剤が突沸あるいは不均一に蒸発することで塗膜欠陥（乾燥ムラ、表面あれ、クレーター）ができてしまったり、膜厚均一性が悪化する問題があった。
【０００５】
この問題に対しては、特許文献１では塗膜欠陥を抑制するために、大気圧下における沸点が２００℃以上２５０℃以下の難揮発性溶剤を含有する着色感光性樹脂組成物が開示されている。しかし、塗膜の膜厚均一性に対する要求水準が高まってきている状況の中で、塗膜欠陥を十分に抑制した上で膜厚均一性を十分に得ることができるかについては懸念が残っている。
【先行技術文献】
【特許文献】
【０００６】
【特許文献１】特開２００８−２４９８２２号公報
【発明の概要】
【発明が解決しようとする課題】
【０００７】
そこで、本発明の目的は、減圧乾燥時における塗膜欠陥を防止し、膜厚均一性に優れた塗膜を得ることができる黒色感光性樹脂組成物を提供すること、その黒色感光性樹脂組成物を用いた塗膜（硬化膜）およびその塗膜を備えたカラーフィルター及びタッチパネルを提供することにある。
【課題を解決するための手段】
【０００８】
本発明者らは、黒色感光性樹脂組成物中に、所定の沸点、所定の粘度および所定の表面張力を有する高沸点溶剤を含有させた場合、表面欠陥のない膜厚均一性が良好な塗布膜が得られることを見出し、本発明を完成させた。すなわち、本発明の要旨は次の通りである。
【０００９】
（１）本発明は、(Ａ)ビスフェノール類から誘導される２個のグルシジルエーテル基を有するエポキシ化合物と不飽和基含有モノカルボン酸との反応物に対して、（a)ジカルボン酸若しくはトリカルボン酸又はその酸無水物、及び（b)テトラカルボン酸又はその酸二無水物を反応させて得られたアルカリ可溶性樹脂、(Ｂ)少なくとも１個のエチレン性不飽和結合を有する光重合性モノマー、（Ｃ）光重合開始剤、（Ｄ）黒色顔料、及び（Ｅ）溶剤、を含有する黒色感光性組成物であり、（Ｅ）溶剤が、大気圧下における沸点が２００℃〜２６０℃、２５℃における溶剤粘度が２．０〜３．２ｍＰａ・ｓ、及び表面張力が２３〜３２ｄｙｎ／ｃｍである高沸点溶剤を含有し、この高沸点溶剤の含有量が全溶剤量の１〜１０質量％であることを特徴とする黒色感光性樹脂組成物である。
【００１０】
（２）本発明はまた、（１）に記載の黒色感光性樹脂組成物をフォトリソグラフィー法によりパターニングした後、引き続き熱硬化させることにより得られる硬化膜である。
【００１１】
（３）本発明はまた、（２）に記載の硬化膜を有するカラーフィルターである。
【００１２】
（４）本発明はまた、（２）に記載の硬化膜を有するタッチパネルである。
【発明の効果】
【００１３】
本発明によれば、表面欠陥のない膜厚均一性が良好な塗布膜が得られる黒色感光性樹脂組成物を得ることができ、当該硬化膜を表示装置用のカラーフィルターやタッチパネルに適用することができる。
【発明を実施するための形態】
【００１４】
以下に、本発明を詳細に説明する。
【００１５】
本発明の黒色感光性樹脂組成物における（Ａ）は、ビスフェノール類から誘導される２個のグルシジルエーテル基を有するエポキシ化合物と不飽和基含有モノカルボン酸との反応物に対して、（a)ジカルボン酸若しくはトリカルボン酸又はその酸無水物、及び（b)テトラカルボン酸又はその酸二無水物を反応させて得られたアルカリ可溶性樹脂である。ここで、（a）/（b）のモル比が０．１〜１０であることが好ましい。
【００１６】
（Ａ）の原料となるビスフェノール類としては、ビス（４−ヒドロキシフェニル）ケトン、ビス（４−ヒドロキシ−３，５−ジメチルフェニル）ケトン、ビス（４−ヒドロキシ−３，５−ジクロロフェニル）ケトン、ビス（４−ヒドロキシフェニル）スルホン、ビス（４−ヒドロキシ−３，５−ジメチルフェニル）スルホン、ビス（４−ヒドロキシ−３，５−ジクロロフェニル）スルホン、ビス（４−ヒドロキシフェニル）ヘキサフルオロプロパン、ビス（４−ヒドロキシ−３，５−ジメチルフェニル）ヘキサフルオロプロパン、ビス（４−ヒドロキシ−３，５−ジクロロフェニル）ヘキサフルオロプロパン、ビス（４−ヒドロキシフェニル）ジメチルシラン、ビス（４−ヒドロキシ−３，５−ジメチルフェニル）ジメチルシラン、ビス（４−ヒドロキシ−３，５−ジクロロフェニル）ジメチルシラン、ビス（４−ヒドロキシフェニル）メタン、ビス（４−ヒドロキシ−３，５−ジクロロフェニル）メタン、ビス（４−ヒドロキシ−３，５−ジブロモフェニル）メタン、２，２−ビス（４−ヒドロキシフェニル）プロパン、２，２−ビス（４−ヒドロキシ−３，５−ジメチルフェニル）プロパン、２，２−ビス（４−ヒドロキシ−３，５−ジクロロフェニル）プロパン、２，２−ビス（４−ヒドロキシ−３−メチルフェニル）プロパン、２，２−ビス（４−ヒドロキシ−３−クロロフェニル）プロパン、ビス（４−ヒドロキシフェニル）エーテル、ビス（４−ヒドロキシ−３，５−ジメチルフェニル）エーテル、ビス（４−ヒドロキシ−３，５−ジクロロフェニル）エーテル、９，９−ビス（４−ヒドロキシフェニル）フルオレン、９，９−ビス（４−ヒドロキシ−３−メチルフェニル）フルオレン、９，９−ビス（４−ヒドロキシ−３−クロロフェニル）フルオレン、９，９−ビス（４−ヒドロキシ−３−ブロモフェニル）フルオレン、９，９−ビス（４−ヒドロキシ−３−フルオロフェニル）フルオレン、９，９−ビス（４−ヒドロキシ−３，５−ジメチルフェニル）フルオレン、９，９−ビス（４−ヒドロキシ−３，５−ジクロロフェニル）フルオレン、９，９−ビス（４−ヒドロキシ−３，５−ジブロモフェニル）フルオレン、４，４’−ビフェノール、３，３’−ビフェノール等およびこれらの誘導体が挙げられる。これらの中では、９，９−フルオレニル基を有するものが特に好適に利用される。
【００１７】
次に、上記ビスフェノール類とエピクロルヒドリンを反応させて２個のグリシジルエーテル基を有するエポキシ化合物を得る。この反応の際には、一般にジグリシジルエーテル化合物のオリゴマー化を伴うため、下記一般式（Ｉ）のエポキシ化合物を得ることになる。
【化１】
2015069098.tif 000002
一般式（Ｉ）の式中、Ｒ１、Ｒ２、Ｒ３及びＲ４は、それぞれ独立して水素原子、炭素数１〜５のアルキル基、ハロゲン原子又はフェニル基を表し、Ａは、−ＣＯ−、−ＳＯ２−、−Ｃ（ＣＦ３）２−、−Ｓｉ（ＣＨ３）２−、−ＣＨ２−、−Ｃ（ＣＨ３）２−、−Ｏ−、９，９−フルオレニル基又は直結合を表す。ｌは０〜１０の数である。好ましいＲ１、Ｒ２、Ｒ３、及びＲ４は水素原子であり、好ましいＡは９，９−フルオレニル基である。また、ｌは通常複数の値が混在するため平均値０〜１０（整数とは限らない）となるが、好ましいｌの平均値は０〜３である。ｌの値が上限値を超えると、当該エポキシ化合物を使用して合成したアルカリ可溶性樹脂を用いた黒色感光性樹脂組成物としたとき、該組成物の粘度が大きくなりすぎて塗工がうまく行かなくなったり、アルカリ可溶性を十分に付与できずアルカリ現像性が非常に悪くなったりする。
【００１８】
次に、一般式（Ｉ）の化合物に、不飽和基含有モノカルボン酸としてアクリル酸若しくはメタクリル酸又はこれらの両方を反応させ、得られたヒドロキシ基を有する反応物に、（a)ジカルボン酸若しくはトリカルボン酸又はその酸無水物、及び（b)テトラカルボン酸又はその酸二無水物を、好ましくは（a）/（b）のモル比が０．１〜１０となる範囲で反応させて、下記一般式（II）で表されるエポキシ（メタ）アクリレート酸付加物の構造を有するアルカリ可溶性樹脂を得る。
【化２】
2015069098.tif 000003
（式中、Ｒ１、Ｒ２、Ｒ３及びＲ４は、それぞれ独立して水素原子、炭素数１〜５のアルキル基、ハロゲン原子又はフェニル基を表し、Ｒ５は、水素原子又はメチル基を表し、Ａは、−ＣＯ−、−ＳＯ２−、−Ｃ（ＣＦ３）２−、−Ｓｉ（ＣＨ３）２−、−ＣＨ２−、−Ｃ（ＣＨ３）２−、−Ｏ−、９，９−フルオレニル基又は直結合を表し、Ｘは４価のカルボン酸残基を表し、Ｙ１及びＹ２は、それぞれ独立して水素原子又は−ＯＣ−Ｚ−（ＣＯＯＨ）ｍ（但し、Ｚは２価又は３価カルボン酸残基を表し、ｍは１〜２の数を表す）を表し、ｎは１〜２０の数を表す。）
【００１９】
このエポキシ（メタ）アクリレート酸付加物（II）は、エチレン性不飽和二重結合とカルボキシル基とを併せ持つアルカリ可溶性樹脂であるため、本発明の黒色感光性樹脂組成物の（Ａ）として優れた光硬化性、良現像性、パターニング特性を与え、良好なパターン形状が得られるものである。
【００２０】
本発明の（Ａ）である一般式（II）のエポキシ（メタ）アクリレート酸付加物に利用される（a)ジカルボン酸若しくはトリカルボン酸又はその酸無水物としては、鎖式炭化水素ジカルボン酸若しくはトリカルボン酸又はその酸無水物や脂環式ジカルボン酸若しくはトリカルボン酸又はその酸無水物、芳香族ジカルボン酸若しくはトリカルボン酸又はその酸無水物が使用される。ここで、鎖式炭化水素ジカルボン酸若しくはトリカルボン酸又はその酸無水物としては、例えば、コハク酸、アセチルコハク酸、マレイン酸、アジピン酸、イタコン酸、アゼライン酸、シトラリンゴ酸、マロン酸、グルタル酸、クエン酸、酒石酸、オキソグルタル酸、ピメリン酸、セバシン酸、スベリン酸、ジグリコール酸等の化合物があり、更には任意の置換基の導入されたジカルボン酸若しくはトリカルボン酸又はその酸無水物でもよい。また、脂環式ジカルボン酸若しくはトリカルボン酸又はその酸無水物としては、例えば、シクロブタンジカルボン酸、シクロペンタンジカルボン酸、ヘキサヒドロフタル酸、テトラヒドロフタル酸、ノルボルナンジカルボン酸等の化合物があり、更には任意の置換基の導入されたジカルボン酸若しくはトリカルボン酸又はその酸無水物でもよい。更に、芳香族ジカルボン酸若しくはトリカルボン酸又はその酸無水物としては、例えばフタル酸、イソフタル酸、トリメリット酸等の化合物があり、更には任意の置換基の導入されたジカルボン酸若しくはトリカルボン酸又はその酸無水物でもよい。
【００２１】
また、本発明の（Ａ）である一般式（II）のエポキシ（メタ）アクリレート酸付加物に利用される（b)テトラカルボン酸又はその酸二無水物としては、鎖式炭化水素テトラカルボン酸又はその酸二無水物や脂環式テトラカルボン酸又はその酸二無水物、又は、芳香族多価カルボン酸又はその酸二無水物が使用される。ここで、鎖式炭化水素テトラカルボン酸又はその酸二無水物としては、例えば、ブタンテトラカルボン酸、ペンタンテトラカルボン酸、ヘキサンテトラカルボン酸等があり、更には置換基の導入されたテトラカルボン酸又はその酸二無水物でもよい。また、脂環式テトラカルボン酸又はその酸二無水物としては、例えば、シクロブタンテトラカルボン酸、シクロペンタンテトラカルボン酸、シクロヘキサンテトラカルボン酸、シクロへプタンテトラカルボン酸、ノルボルナンテトラカルボン酸等があり、更には置換基の導入されたテトラカルボン酸又はその酸二無水物でもよい。更に、芳香族テトラカルボン酸やその酸二無水物としては、例えば、ピロメリット酸、ベンゾフェノンテトラカルボン酸、ビフェニルテトラカルボン酸、ビフェニルエーテルテトラカルボン酸又はその酸二無水物が挙げられ、更には置換基の導入されたテトラカルボン酸又はその酸二無水物でもよい。
【００２２】
本発明の（Ａ）である一般式（II）のエポキシ（メタ）アクリレート酸付加物に使用される（ａ）ジカルボン酸若しくはトリカルボン酸又はその酸無水物と（ｂ）テトラカルボン酸又はその酸二無水物とのモル比（ａ）／（ｂ）は、好ましくは０．１〜１０であるのがよく、より好ましくは０．２〜３．０となる範囲である。モル比（ａ）／（ｂ）が上記範囲を逸脱すると最適分子量が得られず、（Ａ）を使用した黒色感光性樹脂組成物において、アルカリ現像性、耐熱性、耐溶剤性、パターン形状等が劣化するので好ましくない。なお、モル比（ａ）／（ｂ）が小さいほど分子量が大きくなり、アルカリ溶解性が悪化する傾向がある。
【００２３】
また、本発明の（Ａ）である一般式（II）のエポキシ（メタ）アクリレート酸付加物は、重量平均分子量（Ｍｗ）が２０００〜１００００の間であることが好ましく、３０００〜７０００の間であることが特に好ましい。重量平均分子量（Ｍｗ）が２０００に満たないと（Ａ）を使用した黒色感光性樹脂組成物の現像時のパターンの密着性が維持できず、パターン剥がれが生じ、また、重量平均分子量（Ｍｗ）が１００００を超えると現像残渣や未露光部の残膜が残り易くなる。更に、（Ａ）は、その酸価が３０〜２００ＫＯＨｍｇ／ｇの範囲にあることが望ましい。この値が３０ＫＯＨｍｇ／ｇより小さいと（Ａ）を使用した黒色感光性樹脂組成物のアルカリ現像が悪化する傾向になることから、強アルカリ等の特殊な現像条件が必要となる。一方、２００ＫＯＨｍｇ／ｇを超えると（Ａ）を使用した黒色感光性樹脂組成物へのアルカリ現像液の浸透が早くなり過ぎ、剥離現像が起きることから何れも好ましくない。
【００２４】
本発明で利用される一般式（II）のエポキシ（メタ）アクリレート酸付加物は、上述の工程により、既知の方法、例えば特開平8-278629号公報や特開2008-9401号公報等に記載の方法により製造することができる。先ず、一般式（Ｉ）のエポキシ化合物に不飽和基含有モノカルボン酸を反応させる方法としては、例えば、エポキシ化合物のエポキシ基と当モルの不飽和基含有モノカルボン酸を溶剤中に添加し、触媒（トリエチルベンジルアンモニウムクロライド、2,6-ジイソブチルフェノール等）の存在下、空気を吹き込みながら９０〜１２０℃に加熱・攪拌して反応させるという方法がある。次に、反応生成物であるエポキシアクリレート化合物の水酸基に酸無水物を反応させる方法としては、エポキシアクリレート化合物と酸二無水物および酸一無水物の所定量を溶剤中に添加し、触媒（臭化テトラエチルアンモニウム、トリフェニルホスフィン等）の存在下、９０〜１３０℃で加熱・攪拌して反応させるという方法がある。
【００２５】
本発明の黒色感光性樹脂組成物における（Ｂ）少なくとも１個のエチレン性不飽和結合を有する光重合性モノマーとしては、例えば、２−ヒドロキシエチル（メタ）アクリレート、２−ヒドロキシプロピル（メタ）アクリレート、２−エチルヘキシル（メタ）アクリレート等の水酸基を有する（メタ）アクリル酸エステル類や、エチレングリコールジ（メタ）アクリレート、ジエチレングリコールジ（メタ）アクリレート、トリエチレングリコールジ（メタ）アクリレート、テトラエチレングリコールジ（メタ）アクリレート、テトラメチレングリコールジ（メタ）アクリレート、トリメチロールプロパントリ（メタ）アクリレート、トリメチロールエタントリ（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールテトラ（メタ）アクリレート、グリセロール（メタ）アクリレート、ソルビトールペンタ（メタ）アクリレート、ジペンタエリスリトールペンタ（メタ）アクリレート、又はジペンタエリスリトールヘキサ（メタ）アクリレート、ソルビトールヘキサ（メタ）アクリレート、フォスファゼンのアルキレンオキサイド変性ヘキサ（メタ）アクリレート、カプロラクトン変性ジペンタエリスリトールヘキサ（メタ）アクリレート等の（メタ）アクリル酸エステル類を挙げることができ、これらの１種又は２種以上を使用することができる。また、当該少なくとも１個のエチレン性不飽和結合を有する光重合性モノマーは、光重合性基を３個以上有して不飽和基含有アルカリ可溶性樹脂の分子同士を架橋することができるものを用いることが好ましい。なお、（Ｂ）少なくとも１個のエチレン性不飽和結合を有する光重合性モノマーは遊離のカルボキシ基を有しない。
【００２６】
本発明の黒色感光性樹脂組成物における（Ｃ）光重合開始剤としては、例えば、アセトフェノン、２，２−ジエトキシアセトフェノン、ｐ−ジメチルアセトフェノン、ｐ−ジメチルアミノプロピオフェノン、ジクロロアセトフェノン、トリクロロアセトフェノン、ｐ−ｔｅｒｔ−ブチルアセトフェノン等のアセトフェノン類、ベンゾフェノン、２−クロロベンゾフェノン、p,p'-ビスジメチルアミノベンゾフェノン等のベンゾフェノン類、ベンジル、ベンゾイン、ベンゾインメチルエーテル、ベンゾインイソプロピルエーテル、ベンゾインイソブチルエーテル等のベンゾインエーテル類、2-(o-クロロフェニル)-4,5-フェニルビイミダゾール、2-(o-クロロフェニル)-4,5-ジ(m-メトキシフェニル)ビイミダゾール、2-(o-フルオロフェニル)-4,5-ジフェニルビイミダゾール、2-(o-メトキシフェニル)-4,5-ジフェニルビイミダゾール、2、4,5-トリアリールビイミダゾール等のビイミダゾール系化合物類、2-トリクロロメチル−5−スチリル−1,3,4−オキサジアゾール、2−トリクロロメチル-5-(p-シアノスチリル)-1,3,4-オキサジアゾール、2-トリクロロメチル-5-(p-メトキシスチリル)-1,3,4-オキサジアゾール等のハロメチルチアゾール化合物類、2,4,6-トリス（トリクロロメチル）-1,3,5-トリアジン、2-メチル−4,6-ビス（トリクロロメチル）-1,3,5-トリアジン、2-フェニル-4、6-ビス（トリクロロメチル）-1,3,5-トリアジン、2-(4-クロロフェニル)-4,6-ビス（トリクロロメチル）-1,3,5-トリアジン、2-(4-メトキシフェニル)-4,6-ビス（トリクロロメチル）-1,3,5-トリアジン、2-(4-メトキシナフチル)-4,6-ビス（トリクロロRメチル）-1,3,5-トリアジン、2-(4-メトキシスチリル)-4,6-ビス（トリクロロメチル）-1,3,5-トリアジン、2-(3,4,5-トリメトキシスチリル)-4,6-ビス（トリクロロメチル）-1,3,5-トリアジン、2-(4-メチルチオスチリル)-4,6-ビス（トリクロロメチル）-1,3,5-トリアジン等のハロメチル−Ｓ−トリアジン系化合物類、1,2-オクタンジオン,1-［4-（フェニルチオ）フェニル］-,2-（o-ベンゾイルオキシム）、1-(4-フェニルスルファニルフェニル)ブタン-1，2-ジオン-2-オキシム-o-ベンゾアート、1-(4-メチルスルファニルフェニル)ブタン-1，2-ジオン-2-オキシム-o-アセタート、1-(4-メチルスルファニルフェニル)ブタン-1-オンオキシム-o-アセタート等のo-アシルオキシム系化合物類、ベンジルジメチルケタール、チオキサンソン、2-クロロチオキサンソン、2,4-ジエチルチオキサンソン、2-メチルチオキサンソン、2-イソプロピルチオキサンソン等のイオウ化合物、2-エチルアントラキノン、オクタメチルアントラキノン、1,2-ベンズアントラキノン、2,3-ジフェニルアントラキノン等のアントラキノン類、アゾビスイソブチルニトリル、ベンゾイルパーオキサイド、クメンパーオキシド等の有機過酸化物、2-メルカプトベンゾイミダゾール、2-メルカプトベンゾオキサゾール、2-メルカプトベンゾチアゾール等のチオール化合物、トリエタノールアミン、トリエチルアミン等の第３級アミンなどが挙げられる。この中でも、高感度の黒色感光性樹脂組成物を得られやすい観点から、o-アシルオキシム系化合物類を用いることが好ましい。また、これら光重合開始剤を２種類以上使用することもできる。なお、本発明でいう光重合開始剤とは、増感剤を含む意味で使用される。
【００２７】
本発明の黒色感光性樹脂組成物における（Ｄ）黒色顔料は、混色有機顔料又は無機系顔料等を特に制限なく用いることができる。黒色有機顔料としては、例えばペリレンブラック、シアニンブラック、アニリンブラック等が挙げられる。混色有機顔料としては、赤、青、緑、紫、黄色、シアニン、マゼンタ等から選ばれる少なくとも２種以上の顔料を混合して擬似黒色化されたものが挙げられる。無機系顔料としては、カーボンブラック、酸化クロム、酸化鉄、チタンブラック、酸窒化チタン、チタン窒化物等を挙げることができる。これらの遮光材（黒色顔料）は、１種類単独でも２種以上を適宜選択して用いることもできるが、特にカーボンブラックが、遮光性、表面平滑性、分散安定性、樹脂との親和性が良好な点で好ましい。
【００２８】
本発明の黒色感光性樹脂組成物における、（Ｅ）溶剤は、一般的な黒色感光性組成物に用いられる数種類の溶剤を使用でき、以下で説明するような特定の高沸点溶剤を含有する。すなわち、使用される特定の高沸点溶剤としては、大気圧下における沸点が２００℃〜２６０℃である。また、２５℃において溶剤粘度が２.０〜３．２ｍＰａ・ｓである。更に、表面張力が２３〜３２ｄｙｎ／ｃｍである。大気化における沸点は２５０〜２６０℃がより好ましく、２５℃における溶融粘度については２．２〜２．８ｍＰａ・ｓがより好ましく、表面張力については２４〜２８ｄｙｎ／ｃｍあることがより好ましい。
【００２９】
また、高沸点溶剤の含有量は、全溶剤量の１〜１０質量％とすること、より好ましくは２〜４質量％とすることで、減圧乾燥時の塗膜欠陥を抑制する効果がある。また、高沸点溶剤が減圧乾燥の最終段階まで残存することにより、表面あれや乾燥ムラが抑制されるとともに面内膜厚均一性にも優れた塗膜が得られる。高沸点溶剤が減圧乾燥の最終段階まで残存しているという条件を満たすためには、高沸点溶剤の１００℃、６０秒加熱後の重量減少率が３％以下であることが好ましい。
【００３０】
高沸点溶剤として、具体的には１，３−ブチレングリコールジアセテート（１，３−ＢＧＤＡ）、ジエチレングリコールモノエチルエーテルアセテート（ＥＤＧＡＣ）、ジエチレングリコールモノブチルエーテルアセテート（ＢＤＧＡＣ）、ジエチレングリコールジブチルエーテル（ＢＤＢ）を挙げることができる。これらの中で、ジエチレングリコールジブチルエーテル（ＢＤＢ）がより好ましい。
【００３１】
また、（Ｅ）溶剤については、高沸点溶剤以外に他の溶剤を含有する。他の溶剤として、１種又は複数種類の溶剤を含有させることができ、特に限定されるものでもない。例えば、メタノール、エタノール、ｎ−プロパノール、イソプロパノール、エチレングリコール、プロピレングリコール等のアルコール類、α−もしくはβ−テルピネオール等のテルペン類等、アセトン、メチルエチルケトン、シクロヘキサノン、Ｎ−メチル−２−ピロリドン等のケトン類、トルエン、キシレン、テトラメチルベンゼン等の芳香族炭化水素類、セロソルブ、メチルセロソルブ、エチルセロソルブ、カルビトール、メチルカルビトール、エチルカルビトール、ブチルカルビトール、プロピレングリコールモノメチルエーテル、プロピレングリコールモノエチルエーテル、ジプロピレングリコールモノメチルエーテル、ジプロピレングリコールモノエチルエーテル、トリエチレングリコールモノメチルエーテル、トリエチレングリコールモノエチルエーテル、ジエチレングリコールジメチルエーテル、ジエチレングリコールエチルメチルエーテル、ジエチレングリコールジエチルエーテル等のグリコールエーテル類、酢酸エチル、酢酸ブチル、セロソルブアセテート、エチルセロソルブアセテート、ブチルセロソルブアセテート、プロピレングリコールモノメチルエーテルアセテート、プロピレングリコールモノエチルエーテルアセテート等の酢酸エステル類等が挙げられ、これらを数種類用いて溶解、混合させることにより、均一な溶液状の組成物とすることができる。
【００３２】
また、本発明の黒色感光性樹脂組成物には、必要に応じて硬化促進剤、熱重合禁止剤、可塑剤、充填材、レベリング剤、消泡剤、カップリング剤、界面活性剤等の添加剤を配合することができる。熱重合禁止剤としては、ハイドロキノン、ハイドロキノンモノメチルエーテル、ピロガロール、ｔｅｒｔ−ブチルカテコール、フェノチアジン等を挙げることができ、可塑剤としては、ジブチルフタレート、ジオクチルフタレート、リン酸トリクレジル等を挙げることができ、充填材としては、ガラスファイバー、シリカ、マイカ、アルミナ等を挙げることができ、消泡剤やレベリング剤としては、シリコーン系、フッ素系、アクリル系の化合物を挙げることができる。また、界面活性剤としてはフッ素系界面活性剤、シリコーン系界面活性剤等を挙げることができる。
【００３３】
本発明の黒色感光性樹脂組成物は、上記（Ａ）〜（Ｅ）成分を主成分として含有する。黒色感光性樹脂組成物においては、好ましくは、（Ｅ）溶剤を除いた固形分（光硬化後に固形分となるモノマー成分を含む）中に、（Ａ）１００質量部に対して、（Ｂ）が１０〜６０質量部、（Ｃ）が（Ａ）と（Ｂ）の合計質量に対して２〜４０質量部である。より好ましくは、（Ａ）１００質量部に対して、（Ｂ）が３０〜５０質量部、（Ｃ）が（Ａ）と（Ｂ）の合計質量に対して３〜３０質量部である。また、（Ｄ）黒色顔料については、固形分に対して含有量が１〜８０質量％以下の範囲であるのがよく、より好ましくは、２０〜６０質量％の範囲である。
【００３４】
本発明の黒色感光性樹脂組成物を用いた硬化膜の形成方法としては、フォトリソグラフィー法を利用する方法が挙げられる。その形成方法としては、先ず、黒色感光性樹脂組成物を基板表面に塗布し、次いで溶剤を乾燥させた（プリベーク）後、得られた塗膜にフォトマスクを介して紫外線を照射して露光部を硬化させ、アルカリ水溶液を用いて未露光部を溶出させる現像を行うことにより、パターンを形成し、更に熱硬化（ポストベーク）を行う方法が挙げられる。ここで、黒色感光性樹脂組成物を塗布する基板としては、ガラス、透明フィルム（例えば、ポリカーボネート、ポリエチレンテレフタレート、ポリエーテルスルフォン等）等が用いられる。
【００３５】
黒色感光性樹脂組成物を基板に塗布する方法としては、公知の溶液浸漬法、スプレー法の他、ローラーコーター機、ランドコーター機、スリットコーター機やスピナー機を用いる方法等の何れの方法を採用することができる。これらの方法によって、所望の厚さに塗布した後、溶剤を除去する（プリベーク）ことにより、塗膜が形成される。プリベークは２３℃、２０〜１００Paで１５〜６０秒間減圧乾燥（VCD）により溶剤を除去した後、オーブン、ホットプレート等により加熱することによって行われる。このプリベークにおける加熱温度及び加熱時間は使用する溶剤に応じて適宜選択され、例えば６０〜１１０℃の温度で１〜３分間行われる。
【００３６】
プリベーク後に行われる露光は、露光機によって行なわれ、フォトマスクを介して露光することによりパターンに対応した部分の感光性樹脂及び感光性モノマーを感光させる。露光機及びその露光照射条件は適宜選択され、超高圧水銀灯、高圧水銀ランプ、メタルハライドランプ、遠紫外線灯等の光源を用いて露光を行う。
【００３７】
露光後のアルカリ現像は、露光されない部分の塗膜を除去する目的で行われ、この現像によって所望のパターンが形成される。このアルカリ現像に適した現像液としては、例えば、アルカリ金属やアルカリ土類金属の炭酸塩の水溶液、アルカリ金属の水酸化物の水溶液等を挙げることができるが、特に炭酸ナトリウム、炭酸カリウム等の炭酸塩を０．０３〜１質量％含有する弱アルカリ性水溶液を用いて２３〜２７℃の温度で現像するのが好ましく、市販の現像機や超音波洗浄機等を用いて微細な画像を精密に形成することができる。
【００３８】
このようにして現像した後、２００〜２４０℃の温度、２０〜６０分の条件で熱処理（ポストベーク）が行われる。このポストベークは、パターニングされた黒色膜と基板との密着性を高めるため等の目的で行われる。これは、オーブン、ホットプレート等により加熱することによって行われる。
【実施例】
【００３９】
以下、実施例により本発明を更に詳細に説明するが、本発明はこれらに限定されるものではない。
【００４０】
[黒色感光性樹脂組成物の作製]
表１に示す各溶剤を使用し、表２に示す組成によって配合を行い、実施例１〜４および比較例１、２の黒色感光性樹脂組成物を調製した。下記に各組成に使用した成分を示す。
（Ａ）アルカリ可溶性樹脂：フルオレン骨格を有するエポキシアクリレート酸付加物のプロピレングリコールモノメチルエーテルアセテート溶液（樹脂固形分濃度５６．５％、新日鉄住金化学（株）製  商品名Ｖ−２５９ＭＥ）
（Ｂ）光重合性モノマー：ジペンタエリスリトールヘキサアクリレートとジペンタエリスリトールペンタアクリレートとの混合物（日本化薬（株）製  商品名ＤＰＨＡ）
（Ｃ）光重合開始剤：１−［９−エチル−６−（２−メチルベンゾイル）カルバゾール−３−イル］エタノン＝Ｏ−アセチルオキシム（ＢＡＳＦ社製  商品名イルガキュアＯＸＥ０２）
（Ｄ）黒色顔料：カーボンブラック濃度２５ｗ％、高分子分散剤６ｗ％のプロピレングリコールモノメチルエーテルアセテート溶剤のカーボンブラック分散体
（Ｅ）溶剤：
（Ｅ）−１   ：プロピレングリコールモノメチルエーテルアセテート（ＰＧＭＥＡ）
（Ｅ）−２   ：ジエチレングリコールジメチルエーテル（ＭＤＭ）
（Ｅ）−３   ：ジエチレングリコールエチルメチルエーテル（ＥＤＭ）
（Ｅ）−４ａ ：ジエチレングリコールジブチルエーテル（ＢＤＢ）
（Ｅ）−４ｂ ：ジエチレングリコールモノブチルエーテルアセテート（ＢＤＧＡＣ）
（Ｅ）−４ｃ ：１，３−ブチレングリコールジアセテート（１，３−ＢＧＤＡ）
（Ｅ）−４ｄ ：ジエチレングリコールモノエチルエーテルアセテート（ＥＤＧＡＣ）
（Ｅ）−５   ：ジエチレングリコールジエチルエーテル（ＥＤＥ）
（Ｆ）界面活性剤
（Ｇ）シランカップリング剤
（１％プロピレングリコールモノメチルエーテルアセテート溶液）
【００４１】
【表１】
2015069098.tif 000004
【００４２】
表１に示す重量変化率は、ホットプレート温度を１００℃に設定し、シャーレーをホットプレート上に設置し、各溶剤を滴下し６０秒後の溶剤の重量減少を測定した。溶液粘度は、Ｅ型粘度計（ＲＥ−８５Ｌ、東機産業社製）を用いて２５℃における溶液粘度を測定した。表面張力は、全自動表面張力計（ＢＶＰ−Ｚ型、協和界面科学社製）を用いて２３℃において測定した。
【００４３】
【表２】
2015069098.tif 000005
【００４４】
[乾燥ムラの評価]
実施例１〜４、比較例１、２の黒色感光性樹脂組成物をガラス板（５インチ角）およびスピンコーターを用いて、乾燥後膜厚を１．６μｍなる条件で塗布・乾燥した後にナトリウムランプ光を照射して塗布面を観察した。乾燥条件はＶＣＤ  ２３℃  ５０Ｐａ  ３０秒、およびホットプレート加熱１００℃  ９０秒で行った。下記基準に基づく評価結果を表３に示す。
・判定基準          
○  塗布面に白いモヤが認められないもの
×  塗布面に白いモヤが認められるもの
【００４５】
[表面粗さ  （Å）]
実施例１〜４、比較例１、２の黒色感光性樹脂組成物をガラス板（５インチ角）およびスピンコーターを用いて、乾燥後（乾燥条件は乾燥ムラ評価時と同様）膜厚が１．６μｍになる条件で塗布・乾燥した後に、触針式膜厚計（ＫＬＡ−Ｔｅｎｃｏｒ社製、Ｐ−１５）を用いて、表面粗さ（Å）を測定した。下記基準に基づく評価結果を表３に示す。
・判定基準  
○  ６０Å以下
△  ６０Å以上１００Å以下
×  １００Å以上
【００４６】
[クレーター観察]
実施例１〜４、比較例１、２の黒色感光性樹脂組成物をガラス板（５インチ角）およびスピンコーターを用いて、乾燥後（乾燥条件は乾燥ムラ評価時と同様）膜厚を１．６μｍなる条件で塗布・乾燥した後に、金属顕微鏡を用い塗布面の観察を実施した。下記基準に基づく評価結果を表３に示す。
・判定基準
○  塗布面にクレーターが認められないもの
×  塗布面にクレーターが認められるもの
【００４７】
[膜厚均一性]
実施例１〜４、比較例１、２の黒色感光性樹脂組成物をガラス板（５インチ角）およびスピンコーターを用いて、乾燥後（乾燥条件は乾燥ムラ評価時と同様）膜厚を１．６μｍなる条件で塗布・乾燥した後に、触針式膜厚計（ＫＬＡ−Ｔｅｎｃｏｒ社製、Ｐ−１５）を用いて、基板上５ヶ所（中央部＋四隅）の膜厚測定を実施した。下記基準に基づく評価結果を表３に示す。
・判定基準  
○  標準偏差が０．０５μｍ以下
△  標準偏差が０．０５μｍ以上０．１μｍ未満
×  標準偏差が０．１μｍ以上
【００４８】
【表３】
2015069098.tif 000006
【００４９】
表３の結果から明らかなように、少なくとも乾燥ムラ、表面状態に関する評価が優れた硬化膜を得るには、本発明に係る高沸点溶剤を含んだ樹脂組成物が適していることがわかる。更に、高沸店溶剤の選択基準として粘度および表面張力の領域を見極めることで、塗布・乾燥工程での塗膜流動の抑制に効果を発し、膜厚の均一性に優れていることが明らかになった。